(57)【要約】【課題】遮視性に優れ、花粉の付着を抑制することができる網材、およびそれを有する建具を提供すること。【解決手段】表面にアルミニウムの膜を有する黒色基材は、反射性能に優れていただけではなく、花粉の付着を抑制することができる。従って、黒色基材の表面にアルミニウムの膜を有する網材は、網戸や網窓等の建具などに有用である。【選択図】図２
2008231868.tif 000002
【特許請求の範囲】
【請求項１】
黒色基材の表面にアルミニウムの膜を有することを特徴とする網材。
【請求項２】
前記アルミニウム膜上に無機酸化物膜をさらに有することを特徴とする請求項１に記載の網材。
【請求項３】
前記無機酸化物がSiO2であることを特徴とする請求項２に記載の網材。
【請求項４】
請求項１〜３のいずれかに記載の網材を用いた建具。
【発明の詳細な説明】
【技術分野】
【０００１】
本発明は、網戸、網窓などに有用な網材およびそれを有する建具に関するものである。
【背景技術】
【０００２】
網戸、網窓などで使用されている網材は、一般に虫の浸入を防止するために用いられているが、近年においては、プライバシー保護の観点から、一方の面側から他方の面側が見えないように遮視性を付与するために、黒色基材で構成された網材の一方の面に反射率の高いステンレス鋼をスパッタ蒸着した網材が開発されている（例えば、特許文献１参照）。
【０００３】
また、花粉の侵入を防止するために、花粉が浸入できない微細なメッシュ構造をした網材が開発されている（例えば、特許文献２および３参照）。しかしながら、このような網材を使用すると花粉の堆積により網目が詰まってしまい、通気性が失われるという問題がある。一方、網目が大きい網材においては、窓の開放により網材に付着・堆積していた花粉が室内に侵入するという問題がある。そのため、花粉の付着を防止することができる網材の開発が求められている。
【特許文献１】特開２０００−１６０９６７号公報
【特許文献２】特開２００５−２３２８９２号公報
【特許文献３】特開２００６−９３０８号公報
【発明の開示】
【発明が解決しようとする課題】
【０００４】
本発明は、遮視性に優れ、花粉の付着を抑制することができる網材、およびそれを有する建具を提供することを目的とする。
【課題を解決するための手段】
【０００５】
本発明者らは、上記課題を解決するために鋭意努力した結果、経および緯のモノフィラメント（黒色）を織って形成した網材の一方の面、すなわちモノフィラの一方の面にステンレス鋼に比べて反射性能に優れたアルミニウムの膜を形成させたところ、アルミニウムの膜を形成させていない面側からアルミニウムの膜を形成させた面側はよく見えるが、アルミニウムの膜を形成させた面側からアルミニウムの膜を形成させていない面側は見えにくく遮視性に優れており、アルミニウムの膜を形成させた面においては、花粉の付着を抑制できることを見出した。また、アルミニウム膜上にさらに無機酸化物の膜を形成させたところ、花粉の付着をさらに抑制できることを見出した。このようにして、本発明者らは本発明を完成するに至った。
【０００６】
すなわち、本発明に係る網材は、黒色基材の表面にアルミニウムの膜を有することを特徴とする。本発明に係る網材は、前記アルミニウム膜上に無機酸化物膜をさらに有してもよい。前記無機酸化物は、例えばSiO2などである。
【０００７】
本発明に係る建具は、上述の網材を用いることを特徴とする。
【発明の効果】
【０００８】
本発明によれば、遮視性に優れ、花粉の付着を抑制することができる網材、およびそれを有する建具を提供することができる。
【発明を実施するための最良の形態】
【０００９】
上記知見に基づき完成した本発明を実施するための形態を、実施例を挙げながら詳細に説明する。
【００１０】
上述のように、表面にアルミニウムの膜を有する黒色基材は、遮視性に優れ、花粉の付着を抑制することができるので、網戸、網窓等の建具などに用いる網材として有用である。以下、本発明の一実施形態として、網戸、網窓等の建具などに用いる網材を例に挙げて説明する。
【００１１】
図１に本発明の実施形態として説明する網材の概略構成を示す。図１に示すように、本発明に係る網材２０は、一方の面（例えば、外側に設置する面）側の黒色基材の表面にアルミニウム膜を有するコーティング線材１０が経と緯に織られて製造されている。
【００１２】
本発明に係る網材２０は、コーティング線材１０を編むことにより製造してもよいが、黒色基材を編んだ後、一方の面（例えば、外側に設置する面）側の黒色基材の表面にアルミニウム膜を成膜することにより製造してもよい。このような網材２０を網戸、網窓等の建具などに用いることにより、外側から室内は見えにくいが、室内側から外の景色はよく見える網戸、網窓等の建具を提供することが可能となり、開放感・景観性とともにプライバシーの保護を図ることができるようになる。
【００１３】
前記黒色基材としては、黒色に着色された基材であって網材２０を製造することができるものであれば特に制限されるものではなく、例えば、黒色に着色された、ポリエチレンテレフタレート、ポリエチレン、ポリエステル、ポリプロピレン、塩化ビニル、ナイロン等の合成樹脂からなる線材、金属材料からなる線材、合成樹脂と金属材料とからなる線材などを用いることができる。
【００１４】
前記アルミニウムの膜の厚みについては、優れた遮視性を発揮でき、花粉の付着を抑制することができれば特に制限されるものではないが、膜の厚さが薄いと膜厚に斑ができ、遮光性がなくなり、膜の厚さが厚いと黒色基材から脱落し、生産性が悪くなる点で、適度な厚みとすることが必要であると考える。
【００１５】
黒色基材表面に対するアルミニウム膜の成膜方法としては、例えば、スパッタ法、真空蒸着法、溶射法、ＣＶＤ法、レーザーアブレーション法、ゾル−ゲル法、メッキ法、イオンプレーティング法などの既存の方法を用いることができるが、黒色基材の耐熱温度に適した方法を用いることが好ましい。
【００１６】
なお、本実施の形態においては、図２に示すように、外側の黒色基材１の表面に成膜したアルミニウム膜２上にさらに無機酸化物の膜３を成膜してもよい。これにより、アルミニウム膜２の酸化を防止することができるばかりではなく、アルミニウム膜２の表面の傷を埋めたり、アルミニウム膜２の表面を平滑にしたりすることができるようになる。無機酸化物としては、Ti、Zn、Si、Mg、Al等の酸化物、若しくは、これらのうち２以上の元素からなる複合酸化物、又は、TiO2、ZnO、SnO2、SrTiO3、WO3、Bi2O3、Fe2O3、ZrO2、PbO、BaTiO3、FeTiO3、KTaO3、MnTiO3、Cu2O、In2O3、V2O5、Nb2O3、CdS、MoS3、CdFeO3、BiO3、MoS2, CdO、LaRhO3、CdFe2O4 、CdSe、GaAs、GaP、RuO2 などの光触媒作用を有する既存の金属酸化物、若しくは、これらのうち２種以上の組み合わせを挙げることができるが、防汚性や花粉の付着をより抑制する観点から、Si、Ti、Zn等を含む酸化物であることが好ましい。
【００１７】
前記無機酸化物膜３の厚みとしては、アルミニウム膜２の酸化を防止することができれば特に制限されるものではないが、膜３の厚さが薄いと膜厚に斑ができ、膜３の厚さが厚いと黒色基材から脱落し、生産性が悪くなる点で、適度な厚みとすることが必要であると考える。
【００１８】
無機酸化物膜３の成膜方法としては、例えば、スパッタ法、真空蒸着法、溶射法、ＣＶＤ法、レーザーアブレーション法、ゾル−ゲル法、メッキ法、イオンプレーティング法などの既存の方法を用いることができるが、黒色基材の耐熱温度に適した方法を用いることが好ましい。
【実施例】
【００１９】
以下に本発明を実施例によって具体的に説明する。なお、これらの実施例は本発明を説明するためのものであって、本発明の範囲を限定するものではない。
【００２０】
黒色に着色された、直径250μｍのＰＥＴ（ポリエチレンテレフタレート）からなる線材を、1400μｍ間隔で経と緯に織って製造した網戸用ネットの片面側（室外側）の線材の表面に、スパッタリング装置（製品名：SH-250；ULVAC社製）を用いて、到達真空度＝1.5×10-3 Paの条件下で、膜厚２００ｎｍのアルミニウム（Al）膜あるいはステンレス鋼（SUS310）膜を成膜した。続いて、上述のスパッタリング装置を用いて、Arガス圧＝3.8×10-1 Pａ、O2ガス圧＝3.4×10-2 Paの条件下で、アルミニウム膜上に膜厚１５０ｎｍのSiO2膜を成膜した。
【００２１】
次に、ポリエチレンテレフタレート（PET）からなる網材（PETのみ）、表面にアルミニウム（Al）膜を有する網材、表面にステンレス鋼（SUS310）膜を有する網材（PET＋SUS310）、並びに、表面にAl膜およびSiO2膜を有する網材（PET＋Al＋SiO2）の室外側面に対して0.5 g/cm2のヒノキの花粉を吹き付け、花粉の付着度合いをマイクロスコープ顕微鏡（キーエンス社製）を用いて調べた。その結果を図３に示す。
【００２２】
図３に示すように、PETのみの網材では大量の花粉が付着しているのに対して、PET＋SUS310の網材では花粉の付着が少なく、PET＋Al＋SiO2の網材では花粉が全く付着しないことが明らかになった。また、図に示さないが、PET＋Alの網材においても花粉の付着が少ないことがわかった。
【００２３】
さらに、PET＋Alの網材およびPET＋Al＋SiO2の網材においては、膜を形成させていない面側から膜を形成させた面側はよく見えるが、膜を形成させた面側から膜を形成させていない面側は見えにくく遮視性に優れていることがわかった。
【図面の簡単な説明】
【００２４】
【図１】本発明の一実施形態として説明する網材の概略構成を示す図である。
【図２】本発明の一実施形態において、網材を構成する線材の断面を示す図である。
【図３】本発明の一実施例において、ポリエチレンテレフタレート（PET）からなる網材（PETのみ）、表面にステンレス鋼（SUS310）膜を有する網材（PET＋SUS310）、並びに、表面にAl膜およびSiO2膜を有する網材（PET＋Al＋SiO2）における花粉の付着度合いを調べた結果を示す図である。
【符号の説明】
【００２５】
１  黒色基材
２  アルミニウム層
３  無機酸化物層
１０  線材
２０  網材
【図１】
2008231868.tif 000003
【図２】
2008231868.tif 000004
【図３】
2008231868.tif 000005